(57)【特許請求の範囲】
【請求項１】
次の一般式
0003569575.tif 000020
（式中、Ｘはヒドロキシアルキル基を示し、ｎは１から３までの整数を示す）で表わされるトリフェニルボランとヒドロキシアルキルアミンとの錯体化合物を有効成分として含有することを特徴とする、水中防汚塗料。
【発明の詳細な説明】
【０００１】
【発明の属する技術分野】
本発明は、トリフェニルボランとヒドロキシアルキルアミンとの錯体化合物を有効成分として含有し、低毒性であってしかも長期間にわたる防汚効果の持続性を有する水中防汚塗料に関する。特に本発明は船舶、養殖網、定置網、海底油田の掘削機、海底基地、ブイ、発電所の水路の設備、橋梁などのような構築物に塗装するのに用いられて、これらの構築物の水中部分の表面に付着して生育する水棲生物の付着を防止するのに好適である低毒性の水中防汚塗料に関する。したがって、本発明は、化学工業並びに造船業、魚網製造業などの分野で広く使用することができる。
【０００２】
【従来の技術】
従来、各種の水中防汚塗料が開発され、また実用されている。本発明の水中防汚塗料で防汚性有効成分として用いるトリフェニルボランとヒドロキシルアルキルアミンとの錯体化合物に近似する化学構造を有する既知の化合物の例には、下記に例示した化合物が挙げられる。
【０００３】
▲１▼  米国特許第  ３２１１６７９号明細書には、防汚性化合物として次の一般式
0003569575.tif 000002
（式中、Ｒは水素原子、ハロゲン原子、低級アルキル基、アミド基又はヘテロ環式基、などを示す）で表わされるトリフェニルボランと置換又は非置換ピリジン又は脂肪族アミンとの錯体化合物が記載される。
【０００４】
▲２▼  特開昭６２−２７７３０７号公報には、殺虫、殺ダニ、殺線虫性化合物として次の一般式
0003569575.tif 000003
〔式中、Ｘ，Ｙは各々独立に水素原子、ハロゲン原子、低級アルキル基、又は低級アルコキシ基を、Ｚは式Ｒ１  Ｒ２  ＮＨの化合物、又は含窒素複素環化合物（低級アルキル基で置換されてもよい）を表わす。但し、Ｒ１  ，Ｒ２  は各々が独立に水素原子、低級アルキル基、低級アルケニル基、シクロアルキル基、フェニル基（ハロゲン原子、又はメチル基で置換されてもよい）、又は複素環式基を表わす〕で示されるホウ素化合物錯体が記載されている。
【０００５】
▲３▼  特公昭３９−  ２８５７９号公報には、微生物生長阻止性の化合物として、トリフェニルボラン（ただし、フェニル基はハロまたは低級アルコキシ置換基をパラ位に有していてもよい）、あるいはトリトリルボランまたはトリナフチルボランとｐｋｂ  値が約１０以下のアミン化合物との錯体化合物が記載されている。
【０００６】
▲４▼  特公昭５４−１５７１号公報には防汚性化合物として、次の一般式
0003569575.tif 000004
（式中、Ｘはカリウム原子、アンモニウム基または第四級化された有機の窒素含有基を表すが、さらに前記の有機窒素含有基は窒素原子を含む複素環を形成してもよい）で示されるテトラフェニルボロン化合物錯体が記載される。
【０００７】
▲５▼  特公昭６２−  ２５７１０号公報には、防汚性化合物として次の一般式
0003569575.tif 000005
（式中、Ｒ１  は水素原子、ハロゲン原子または低級アルキル基を示し、Ｒ２  はハロゲン原子、低級アルキル基または低級アルケニル基を示し、Ｒ３  はヘテロ環アミンを示す）で示されるテトラアリールボロン−アンモニウム又は複素環化合物錯体が記載される。
【０００８】
▲６▼  特公昭６２−  ２４０２２号公報には、水中防汚塗料の防汚性化合物として次の一般式
0003569575.tif 000006
（式中、Ｒは低級アルキル基を示す）で示されるテトラフェニルボロン誘導体が記載される。
【０００９】
▲７▼  特開平７−１３８２６５号公報には、次の一般式
0003569575.tif 000007
〔式中、Ｘ及びＹはそれぞれ独立して水素、ハロゲン、アルキル、アルコキシ基などであり、ｍ及びｎはそれぞれ独立して０，１，２又は３の整数であり、Ｒはアルキル、アルコキシ、ハロゲン又はヒドロキシ基であり、Ｒ１  ，Ｒ２  及びＲ３  はそれぞれ独立して水素、アルキル、ハロアルキル基などを示すか、又はＲ２  及びＲ３  が一緒になってＲ２  Ｒ３  が構造：−（ＣＨ２  ）ｐ  により示される環を形成することができ、ｐは３又は４の整数を示す〕などで表されるジアリール（ピリジニオ及びイソキノリニオ）ホウ素化合物が記載れ、これらがリンゴ腐敗病、ぶどうべと病などに活性を有することが記載されている。
【００１０】
▲８▼  特開平７−１３３２０７号公報には、トリフェニルボロンピリジンを必須成分とする魚網具防汚剤が記載されている。
【００１１】
一方、フジツボ、ホヤ、セルプラ、ムラサキガイ、カラスガイ、フサコケムシ、アオノリ、アオサなどの水棲生物は水中構築物の表面に付着し、生育して種々の被害をもたらす。例えば、船舶の船体に水棲生物が付着して生育すると、船舶の速度が低下して燃費が増大する。また水中もしくは水面に固定した港湾施設などの水中構築物に水棲生物が付着すると、これら装置の有する個々の機能が十分に発揮されにくくなる。さらに、それら水棲生物が養殖網、定置網などの漁網に付着すると、網目がつまり魚類を致死させることがあることも知られる。
【００１２】
従来、水中構築物に水棲生物が付着、生育するのを防止するために水中防汚塗料では、防汚性有効成分として有機スズ化合物が多用されてきた。しかし、この有機スズ化合物は環境を汚染するため、使用禁止となっている。
【００１３】
【発明が解決しようとする課題】
上記のようなことから、哺乳類に対して低い毒性を示し、安全に使用できてかつ長期にわたって優れた防汚効果を持続できる新規な水中防汚塗料の開発が望まれている。
【００１４】
【課題を解決するための手段】
本発明者らは上記した要望に合致した水中防汚塗料を開発するため鋭意研究した。その研究に関連して広範囲の各種の化合物を種々の試験に供試し、それら化合物の生理活性を検討した。その結果、本発明者らは後記の一般式（Ｉ）で表されるトリフェニルボランとヒドロキシルアルキルアミンとの錯体化合物がすぐれた防汚活性を有し且つ低毒性であることを見いだした。しかも一般式（Ｉ）で表されるトリフェニルボランとヒドロキシルアルキルアミンとの錯体化合物を水中防汚塗料用の塗料基剤に配合して調製される塗料はすぐれた防汚効果を示すのみならず、防汚効果の持続性がすぐれていることを見いだした。
【００１５】
従って、本発明の要旨とするところは次の一般式
0003569575.tif 000008
（式中、Ｘはヒドロキシアルキル基を示し、ｎは１から３までの整数を示す）で表されるトリフェニルボランとヒドロキシルアルキルアミンとの錯体化合物を有効成分として含有することを特徴とする、水中防汚塗料にある。
【００１６】
本発明の塗料に配合される一般式（Ｉ）の錯体化合物において、Ｘのヒドロキシアルキル基は、炭素数１〜１８、好ましくは炭素数１〜４を含むものであり、直鎖状もしくは分岐鎖状であってもよい。これらのヒドロキシアルキル基としては、例えば、ヒドロキシメチル基、ヒドロキシエチル基、ヒドロキシプロピル基、２−ヒドロキシプロピル基、１−メチル−２−ヒドロキシエチル基、ヒドロキシブチル基、１−エチル−２−ヒドロキシエチル基、１，１−ジメチル−２−ヒドロキシエチル基が挙げられる。
【００１７】
本発明の水中防汚塗料に配合される一般式（Ｉ）の錯体化合物として有用な化合物の具体例の化合物構造を化合物Ｎｏ．  とともに次の表１に示すが、本発明で用いる錯体化合物は、表１に示す錯体化合物に限定されるものではない。また、表１に示す化合物Ｎｏ．  は後記の実施例および試験例でも参照される。
【００１８】
0003569575.tif 000009
【００１９】
次に、本発明の塗料で用いる一般式（Ｉ）の錯体化合物の製造方法について説明する。
【００２０】
一般式（Ｉ）の錯体化合物は、下記の反応式に示すように、式（ＩＩ）のトリフェニルボランと一般式（ＩＩＩ）  のヒドロキシアルキルアミンとを有機溶媒中で反応させることにより製造できる。
【００２１】
0003569575.tif 000010
この反応式においてｎ及びＸは前記と同じ意味である。
【００２２】
詳しくは、式（ＩＩ）のトリフェニルボランと一般式（ＩＩＩ）  のヒドロキシアルキルアミンとを、等モル比で、あるいは実質的に等モル比の割合で用い、メタノール、エタノール、イソプロピルアルコールなどの低級アルコール、アセトンなどのケトン類、ジエチルエーテル、テトラヒドロフランなどのエーテル類、ベンゼン、トルエン、キシレンなどの芳香族炭化水素類、クロロホルム、ジクロロメタンなどのハロゲン化炭化水素などの有機溶媒に溶解して、得られた溶液を、空気を排除して窒素などの不活性ガスの雰囲気下に０〜６０℃で３０分間から２日間攪拌することにより反応は終了して、目的の錯体化合物を生成できる。
【００２３】
上記の反応に用いる溶媒としては、前記の溶媒の単独でもよいが、複数の溶媒を混合して使用してもよい。反応生成物として目的の錯体化合物が結晶として反応液中に析出した場合には、それを濾別することもできる。しかし、通常は反応液から溶媒を留去して濃縮した後、結晶を濾別し、少量の溶媒で洗浄し乾燥すると、高純度の生成物として一般式（Ｉ）のトリフェニルボラン−ヒドロキシルアルキルアミン錯体を得る。こうして得られた一般式（Ｉ）の錯体化合物は、必要に応じてさらにメタノール、エタノール、クロロホルム、トルエンなどの溶媒で再結晶化して、さらに精製することができる。
【００２４】
なお、上記の製造方法で原料として用いられる式（ＩＩ）のトリフェニルボランは、一般に知られている化合物であり、三フッ化ホウ素ジエチルエーテル錯体と３倍量のフェニルリチウム試薬もしくはフェニルグリニャール試薬の反応などで得られる。
また、一般式（ＩＩＩ）  のヒドロキシアルキルアミン類も公知である。
【００２５】
以下に、一般式（Ｉ）の錯体化合物の代表的な化合物について合成例を参考例１〜３で説明する。
【００２６】
参考例１  トリフェニルボラン−モノエタノールアミン錯体（化合物  Ｎｏ．１）の
合成
窒素ガスを流して酸素と水分を追い出したグローブボックス内で、トリフェニルボラン  ２．４２ｇ（１０ミリミル）を５０ｍｌのテトラヒドロフラン−ベンゼン（１：１）混合溶媒に溶かし、そのトリフェニルボラン溶液を  １００ｍｌ容量の分液ロートに入れた。別に、温度計、攪拌機、窒素導入口をつけた  ２００ｍｌ容量の四つ口フラスコに、モノエタノールアミン  ０．６１ｇ（１０ミリモル）と上記のテトラヒドロフラン−ベンゼン混合溶媒５０ｍｌとをいれ、かきまぜて溶かした。窒素導入口より窒素ガスを流してフラスコ内を窒素ガスで置換した。攪拌しながら上記の分液ロートより１０分間かけて室温でトリフェニルボラン溶液を滴下し、同温で５時間かきまぜて反応させた。
【００２７】
反応終了後、有機溶媒を減圧下に留去し、白色固体を得た。この白色固体を、ジクロロメタン−ｎ−ヘキサン（１：２）混合溶媒から再結晶させ、濾過、乾燥して、表題化合物２．８９ｇ（収率９５．４％）を白色固体として得た。このものの融点は  １５１．５〜  １５３．５℃であり、それの元素分析値は次のとおりであった。
【００２８】
0003569575.tif 000011
【００２９】
参考例２  トリフェニルボラン−ジエタノールアミン錯体（化合物  Ｎｏ．２）の合
成
トリフェニルボラン  ２．４２ｇ（１０ミリモル）およびジエタノールアミン  １．０６ｇ（１０ミリモル）を実施例１に準じて反応させた。再結晶も実施例１と同様に実施し、白色結晶と表題化合物の３．３６ｇ（収率９６．７％）を得た。これの融点は  ２０８〜  ２２１℃であり、またこれの元素分析値は次のとおりであった。
【００３０】
0003569575.tif 000012
【００３１】
参考例３  トリフェニルボラン−トリエタノールアミン（化合物  Ｎｏ．３）の合成トリフェニルボラン  ２．４２ｇ（１０ミリモル）とトリエタノールアミン  １．４９ｇ（１０ミリモル）を実施例１に準じて反応させた。再結晶も実施例１と同様に実施し、白色結晶と表題化合物の３．７１ｇ（収率９４．８％）を得た。これの融点は  ２３５〜  ２３７℃であり、またこれの元素分析値は次のとおりであった。
【００３２】
0003569575.tif 000013
【００３３】
【発明の実施の形態】
さらに、本発明の水中防汚塗料について詳説する。
本発明の防汚塗料を調製するには、防汚性有効成分として用いる一般式（Ｉ）の錯体化合物の少くとも１種を、防汚性にするべき塗料組成物に通常の手段で配合するのが適当である。このような有効成分化合物を配合する手段としては、有効成分化合物を溶解する有機溶媒に溶解するか、または適当な有機溶媒がない場合には、有効成分化合物を粉体のまま混合粉砕器、例えばアトマイザー等により機械的に均一に粉砕混合する。このように得られた有効成分化合物の溶液、あるいは有効成分化合物の粉末に対して塗料用の有機溶剤、界面活性剤、塗料用樹脂、可塑剤、顔料及びその他の所要な塗料用補助成分を添加し均一に混和することにより防汚塗料を製剤化することが可能である。
【００３４】
本発明の水中防汚塗料に使用しうる塗料用樹脂は、基材表面に塗膜を形成するための塗膜形成性樹脂であって、従来の水中防汚塗料に通常用いられている樹脂と同様のものが使用できる。例えば、その樹脂としては塩化ビニル−酢酸ビニル系共重合体、塩化ビニル−ビニルイソブチルエーテル共重合体、スチレン−ブタジエン系共重合体、塩化ゴム系樹脂、塩素化ポリプロピレン系樹脂、石油系樹脂、アルキド系樹脂、アクリル系樹脂、フェノール系樹脂、合成ゴム、エポキシ系樹脂、シリコンゴム、シリコン系樹脂、テフロン系樹脂、ロジン樹脂等があげられる。
【００３５】
本発明の水中防汚塗料において、一般式（Ｉ）の錯体化合物の配合量は塗料用樹脂  １００重量部に対し、  ０．１〜  ３５０重量部の範囲であり、好ましくは約１〜  １５０重量部の範囲が適当である。
【００３６】
さらに、上記の可塑剤は塗料用樹脂  １００重量部あたり２０重量部又はそれ以下の量で配合することが望ましい。
【００３７】
本発明の水中防汚塗料には、必要に応じて着色顔料又は着色料、例えば、チタン白、ベンガラ、カーボン、シアンブルー、シアニングリーン等、または体質顔料、例えばタルク、バリタ、亜鉛華等を配合できる。さらに塗料の粘度を調整するために、水または有機溶剤を配合できる。使用する有機溶剤の種類は、前記の塗料用樹脂及びその他の配合すべき各成分を溶解もしくは分散しうるものであればよく、特に限定されるものではない。
【００３８】
そのような有機溶剤としては例えばアルコール類（メチルアルコール、エチルアルコール、ｎ−プロピルアルコール、イソプロピルアルコール、ｎ−ブチルアルコール、エチレングリコール、ベンジルアルコールなど）、芳香族系炭化水素類（ベンゼン、トルエン、キシレン、エチルベンゼン、クロルベンゼン、クメン、メチルナフタレンなど）、ハロゲン化炭化水素類（クロロホルム、四塩化炭素、ジクロロメタン、クロロエチレン、トリクロロフルオロメタン、ジクロロジフルオロメタンなど）、エーテル類（エチルエーテル、エチレンオキシド、ジオキサン、テトラヒドロフランなど）、ケトン類（アセトン、メチルエチルケトン、シクロヘキサノン、メチルイソブチルケトンなど）、エステル類（酢酸エチル、酢酸ブチル、エチレングリコールアセテート、酢酸アミルなど）、ニトリル類（アセトニトリル、プロピオニトリル、アクリロニトリルなど）、スルホキシド類（ジメチルスルホキシドなど）、グリコールエーテル類（エチレングリコールモノメチルエーテル、エチレングリコールモノエチルエーテルなど）、アミン類（エチルアミン、ジメチルアミン、トリエチルアミン、イソブチルアミンなど）、脂肪族または脂環族炭化水素類（ｎ−ヘキサン、シクロヘキサンなど）、工業用ガゾリン（石油エーテル、ソルベントナフサなど）及び石油留分（パラフィン類、灯油、軽油など）、などがあげられる。
【００３９】
また、本発明の水中防汚塗料には、製剤化に当って、乳化、分散、湿潤、発泡、拡展の目的で界面活性剤を配合できる。このような界面活性剤としては、後記のものがあげられるが、これらの例示のみに限定されるものではない。
【００４０】
（ａ）  非イオン型界面活性剤、例えばポリオキシエチレンアルキルエーテル、ポリオキシエチレンアルキルエステル、ポリオキシエチレンソルビタンアルキルエステル、ソルビタンアルキルエステルなど、
（ｂ）  陰イオン型界面活性剤、例えばアルキルベンゼンスルフォネート、アルキルスルフォサクシネート、アルキルサルフェート、ポリオキシエチレンアルキルサルフェート、アリールスルフォネートなど、
（ｃ）  陽イオン型界面活性剤、例えばアルキルアミン類としてラウリルアミン、ステアリルトリメチルアンモニウムクロライド、アルキルジメチルベンジルアンモニウムクロライドなど、
（ｄ）  両性型界面活性剤、例えばベタイン型化合物の硫酸エステルなど。
【００４１】
また、前記の配合成分の他に、ポリビニルアルコール（ＰＶＡ）、カルボキシメチルセルロース（ＣＭＣ）、アラビヤゴム、ポリビニルアセテート、ゼラチン、カゼイン、アルギン酸ソーダなどの各種補助剤が本発明の防汚塗料に配合できる。
【００４２】
本発明の水中防汚塗料には一般式（Ｉ）の錯体化合物の１種または２種以上を防汚性有効成分として配合するだけでも十分な防汚効果は発揮されるが、必要に応じて、従来一般に公知の防汚防カビ防藻剤、たとえばジンクジメチルジチオカーバメイト、２−メチルチオ−４−ｔ−ブチルアミノ−６−シクロプロピルアミノ−ｓ−トリアジン、２，４，５，６−テトラクロロイソフタロニトリル、ジンクエチレンビスジチオカーバメート、４，５−ジクロロ−２−ｎ−オクチル−３（２Ｈ）イソチアゾリン、Ｎ−（フルオロジクロロメチルチオ）フタルイミド、Ｎ，Ｎ′−ジメチル−Ｎ′−フェニル−（Ｎ−フルオロジクロロメチルチオ）スルファミド、２−ピリジンチオール−１−オキシド亜鉛塩、テトラメチルチウラムジスルファイド、２，３，５，６−テトラクロロ−４−（メチルスルホニル）ピリジン、２，４，６−トリクロロフェニルマレイミド、３−ヨード−２−プロピニルブチルカーバメート、ジヨードメチルパラトリルスルホン、ビスジメチルジチオカルバモイルジンク、エチレンビスジチオカーバメート、２−メチル−４−イソチアゾリン−３−オン、２−メチルチオ−４−テトラブチル−６−シクロプロピルアミノ−ｓ−トリアジン及びこれらの塩類及びエステル類などの１種あるいは２種を追加して配合してもよい。
【００４３】
以下、実施例によって本発明をさらに具体的に説明する。これらの実施例において部はすべて重量部である。
【００４４】
実施例１
化合物  Ｎｏ．１  ２０部、ビニル系樹脂ワニス  ３０部、ロジン  ５部、塩素化イソプロピレンゴム  ５部、亜鉛華  １０部、ベンガラ  ５部、コロイド状シリカ  ３部、タルク  １０部、キシレン  ５部、メチルイソブチルケトン  ５部、ｎ−ブチルアルコール  ２部の合計  １００部をボールミル中で５時間転動混合することによって分散処理し、均質な塗料を得た。
【００４５】
実施例２〜８及び比較例１〜２
実施例１と同様の調製方法に従い、後記の表２に示す塗料の配合組成に従って配合成分を混合して実施例２〜８の塗料、ならびに比較のための防汚性化合物として比較化合物ＡまたはＢを配合された比較例１〜２の塗料を調製した。
これら調製された塗料の配合組成を、実施例１の塗料を含めて、表２に要約して示す。
【００４６】
0003569575.tif 000014
【００４７】
なお、表２に示される、比較化合物Ａは米国特許第  ３２１１６７９号明細書に防汚性化合物として記載される次式
0003569575.tif 000015
で示されるトリフェニルボラン・ピリジン錯体（以下、「比較化合物Ａ」という）であり、また比較化合物Ｂは次式
0003569575.tif 000016
で示されるトリフェニルボラン・ピリジン錯体（以下、「比較化合物Ｂ」というである。
【００４８】
実施例９
化合物  Ｎｏ．１  ２５部、ビニルブチラール樹脂    ２．５部およびイソプロピルアルコール  ７２．５部を攪拌混合して、魚網用防汚塗料を調製した。
【００４９】
なお、このように調製した塗料に対して着色剤として通常の顔料や染料、また可塑剤としてジオクチルフタレートやトリクレジルホスフェート等を追加して配合でき、このようにして作られた塗料組成物に、漁網を浸漬し、１０分後取出し風乾すると、漁網が十分な防汚処理を受けた。このように処理できる漁網は、ポリエチレン繊維製やポリビニルアルコール繊維製や、ナイロン繊維製をはじめとする各種の養魚用の漁網であることができた。
【００５０】
実施例１０
化合物  Ｎｏ．２  ４０部、塩化ビニル−酢酸ビニル共重合体樹脂（ユニオンカーバイド社製「ＹＡＨＨタイプ」、塩化ビニル／酢酸ビニル＝８６／１４（重量比））４部、ジオクチルフタレート  ０．４部およびメチルイソブチルケトン  ５５．６部を攪拌混合して、漁網用防汚塗料を調製した。
【００５１】
かかる塗料を用いて実施例９と同様に漁網を防汚処理することにより、防汚成分の良好な付着性および防汚性を付与することができた。
なお、実施例９および１０において化合物  Ｎｏ．１および  Ｎｏ．２に代えて表１に記載の各種の化合物を配合した場合にも、実施例９と同様にして漁網用の防汚塗料組成物を調製できる。
【００５２】
試験例１〜８及び比較試験例１〜２
サンドブラスト処理鋼板に予め通常の防錆塗料を塗布しておき、その乾燥した塗膜の上から、実施例１〜８あるいは比較例１〜２の塗料を２回刷毛塗りして防汚塗料の乾燥塗料膜厚が約  １００μｍになるようにした試験板（１００ｍｍ×３００ｍｍ）を作った。このようにして得た試験板を神奈川県三浦市油壺湾内において深度  １．５ｍの海中に２４か月間浸漬し、下記の表３に示した期間の各月ごとに水棲生物の付着面積を測定した。そして下記の計算式により防汚効果を百分率（％）で示した。その試験結果を表３に示した。
【００５３】
0003569575.tif 000017
【００５４】
0003569575.tif 000018
表３の結果から明らかなように、本発明による防汚性有効成分として各種の錯体化合物（Ｉ）を配合された実施例１〜８の塗料を塗布された試験板は、浸漬１８か月目でも防汚効果の率が９５〜  １００％台を維持しており、２４か月目でも大部分が９５〜  １００％台であった。これに比べて、本発明によらない防汚性化合物を配合された比較例１〜２の塗料を塗布された比較の試験板は浸漬１２か月目ですでに防汚効果の率が８０〜９０％台に低下した。
【００５５】
試験例９  漁網防汚試験
実施例１０で調製した漁網防汚用塗料を塗着して処理したポリエチレン製漁網をそれぞれ、神奈川県油壺湾内の海面下２ｍ以内の海中に懸垂せしめ、１か月〜６か月にわたる水棲生物の付着程度を調べた。その結果を次の表４に示す。なお、比較のため、塗料を塗着されなかった未処理の漁網で得た結果も併記する。
【００５６】
表４に示す生物の付着程度の評価基準は以下の通りである。
【００５７】
０：水棲生物の付着なし
０．５：      〃      １０％程度
１：      〃      ２０％  〃
２：      〃      ４０％  〃
３：      〃      ６０％  〃
４：      〃      ８０％  〃
５：      〃      １００％  〃
【００５８】
0003569575.tif 000019
【００５９】
上記の表４の結果から、表１の化合物  Ｎｏ．１〜  Ｎｏ．８の錯体化合物を有効成分とした防汚用塗料を塗着された漁網はほゞ６か月以上の防汚効果を示すことが認められた。
【００６０】
【発明の効果】
本発明の水中防汚塗料は、これを水中構築物に塗着することにより、水棲生物のフジツボ、ホヤ、セルプラ、ムラサキガイ、カラスガイ、フサコケムシ、アオノリ、アオサ等の付着を長期間に亘って防止できて優れた防汚効果を発揮することができる。そして、本発明の防汚塗料の防汚効果とそれの持続期間は、従来多用される防汚性有効成分化合物を配合された塗料を使用をする場合をはるかに上まわるものである。また本発明の防汚塗料に配合される防汚性の有効成分である一般式（Ｉ）の錯体化合物は人畜、魚介類に対して低毒性であり本発明の防汚塗料は安全に使用できる。